複数の研磨粒子、有機アミン、抗酸化剤、殺生物剤、着色剤、腐食防止剤、助溶剤、消泡剤、染料、酵素、光安定剤、臭気マスキング剤、可塑剤、保存剤、錆止め剤、界面活性剤、増粘剤、又はそれらの少なくとも1種を含む組み合わせ;と、除去組成物の総重量に基づき0~1の水;と、式1のケタール付加物式中、R1はC1-6アルキルであり、R2は水素又はC1-3アルキルであり、R3、R4及びR5の各々は独立して水素又はC1-6アルキルであり、R6及びR7は各々独立して水素又はC1-6アルキルであり、aは0~3であり、bは0~1である;とを含む、除去組成物。R1がC1-6アルキルであり、R2がメチルであり、R3、R4及びR5の各々が独立して水素又はC1-3アルキルであり、R6が水素又はC1-6アルキルであり、R7が水素であり、aが1~3であり、bが0~1である、請求項1に記載の除去組成物。R1がC1-4アルキルであり、R2がメチルであり、R3が水素であり、R6が水素又はC1-3アルキルであり、R7が水素であり、aが1~2であり、bが0である、請求項1又は2に記載の除去組成物。R1がC1-4アルキルであり、R2がメチルであり、R3が水素であり、R6が水素、メチル又はエチルであり、R7が水素であり、aが2であり、bが0である、請求項1~3のいずれか1項に記載の除去組成物。前記ケタール付加物が式1a式中、R1がC1-4アルキル、より具体的にはエチル又はブチルであるのものである、請求項1~4のいずれか1項に記載の除去組成物。助溶剤を含む、請求項1~5のいずれか1項に記載の除去組成物。前記助溶剤がアミドである、請求項6に記載の除去組成物。前記助溶剤がスルホキシドである、請求項6に記載の除去組成物。アミド助溶剤又はスルホキシド助溶剤とアミンとを含む、請求項1~5のいずれか1項に記載の除去組成物。増粘剤を含む、請求項1~9のいずれか1項に記載の除去組成物。1-メチル-2-ピロリドンと増粘剤と界面活性剤とを含む、請求項1~5のいずれか1項に記載の除去組成物。ジメチルスルホキシドと増粘剤と界面活性剤とを含む、請求項1~5のいずれか1項に記載の除去組成物。前記除去組成物が、塗料除去剤、落書き除去剤、インク除去剤、シーラント除去剤、接着剤除去剤、マスチック除去剤、フォトレジスト除去剤、ワックス除去剤、アスファルト除去剤、コンクリート洗浄剤、フォーム洗浄剤、モールド洗浄剤、手指洗浄剤、身体洗浄剤、樹液除去剤、油除去剤、グリース除去剤、又はそれらの組み合わせである、請求項1~12のいずれか1項に記載の除去組成物。前記除去組成物が液体、濃縮物、ワイプ又はエアロゾルとして調剤される、請求項1~13のいずれか1項に記載の除去組成物。複数の研磨粒子、有機アミン、抗酸化剤、殺生物剤、ビルダー、キレート剤、着色剤、腐食防止剤、助溶剤、消泡剤、染料、酵素、湿潤剤、ヒドロトロープ、無機塩基、光安定剤、臭気マスキング剤、pH調整剤、pH緩衝剤、可塑剤、保存剤、錆止め剤、界面活性剤、増粘剤、又はそれらの少なくとも1種を含む組み合わせと前記式1のケタール付加物とを組み合わせる工程を具える、1~14のいずれか1項に記載の除去組成物を調製する方法。除去条件下で、基材の表面上の物質を、除去組成物の総重量に基づき0~1の水と式1のケタール付加物式中、R1はC1-6アルキルであり、R2は水素又はC1-3アルキルであり、R3、R4及びR5の各々は独立して水素又はC1-6アルキルであり、R6及びR7は各々独立して水素又はC1-6アルキルであり、aは0~3であり、bは0~1であるとを含む除去組成物と接触させる工程;と、該基材から該物質を少なくとも部分的に分離する工程;とを具える、基材の表面上の物質を除去する方法。R1がC1-6アルキルであり、R2がメチルであり、R3、R4及びR5の各々が独立して水素又はC1-3アルキルであり、R6が水素又はC1-6アルキルであり、R7が水素であり、aが1~3であり、bが0~1である、請求項16に記載の方法。R1がC1-4アルキルであり、R2がメチルであり、R3が水素であり、R6が水素又はC1-3アルキルであり、R7が水素であり、aが1~2であり、bが0である、請求項16又は17に記載の方法。R1がC1-4アルキルであり、R2がメチルであり、R3が水素であり、R6が水素、メチル又はエチルであり、R7が水素であり、aが2であり、bが0である、請求項16~18のいずれか1項に記載の方法。前記ケタール付加物が式1a式中、R1がC1-4アルキル、より具体的にはエチル又はブチルであるのものである、請求項16~19のいずれか1項に記載の方法。前記除去組成物を、複数の研磨粒子、有機アミン、抗酸化剤、殺生物剤、ビルダー、着色剤、腐食防止剤、助溶剤、消泡剤、染料、酵素、光安定剤、臭気マスキング剤、可塑剤、保存剤、錆止め剤、界面活性剤、増粘剤、又はそれらの少なくとも1種を含む組み合わせと共に調剤する、請求項16~20のいずれか1項に記載の方法。該製剤が助溶剤を含む、請求項21に記載の方法。前記助溶剤がアミドである、請求項22に記載の方法。前記助溶剤がスルホキシドである、請求項22に記載の方法。該製剤がアミド助溶剤又はスルホキシド助溶剤とアミンとを含む、請求項21に記載の方法。該製剤が増粘剤を含む、請求項21又は22に記載の方法。1-メチル-2-ピロリドンと増粘剤と界面活性剤とを含む、請求項21に記載の方法。ジメチルスルホキシドと増粘剤と界面活性剤とを含む、請求項21に記載の方法。塗料、落書き、インク、シーラント、接着剤、マスチック、フォトレジスト、モールド残留物、フォーム残留物、ワックス、アスファルト、樹液、油、グリース、又はそれらの少なくとも1種を含む組み合わせを除去する工程を具える、請求項16~28のいずれか1項に記載の方法。剥離除去組成物用の幾つかの溶剤が利用可能であり、また市販されているが、本分野において、溶解度、可溶化活性、反応性、揮発性、毒性、環境プロファイル及び費用の有利な組み合わせを提供する新たな溶剤の必要性が依然残っている。更に、石油起源の溶剤の代替品として用いることができる生物起源の溶剤に対する必要性が増している。剥離除去組成物に対してますます高まる技術的要求を満足することができる数種の生物起源の溶剤が利用可能である。このような溶剤が利用可能な場合でも、溶剤は様々な欠点を有し得る。例えば、脱脂用途において塩素系溶剤の代替品として利用されているd-リモネンは、強い臭気を有し、可燃性であり、刺激物及び感光剤として分類される。同様に、エタノールは生物系供給源から容易に入手可能な揮発性溶剤であるが、その高い引火性は溶剤用途におけるその使用を制限する。これら溶剤の更なる欠点は、溶剤の化学特性及び物理特性を限られた程度でのみ調整できることである。従って、剥離除去組成物用の代替的な溶剤、具体的には、可溶化活性と、反応性、揮発性、毒性、環境プロファイル及び費用のうちの1つ以上との有利な組み合わせを提供する生物起源の溶剤に対する必要性が本分野において依然残っている。このような溶剤を容易に修飾して、溶剤の化学特性及び物理特性を調整し、特定の用途の要求を満足できる場合は、更に有利であろう。生物起源の溶剤が、良好な粘度、低い臭気、高い安定性及び/又は浮き活性、及び低い毒性のような顧客ニーズの1つ以上を満足する剥離除去組成物を提供するのであれば、有利であろう。除去組成物は、複数の研磨粒子、有機アミン、抗酸化剤、殺生物剤、着色剤、腐食防止剤、助溶剤、消泡剤、染料、酵素、光安定剤、臭気マスキング剤、可塑剤、保存剤、錆止め剤、界面活性剤、増粘剤、又はそれらの少なくとも1種を含む組み合わせ;と、除去組成物の総重量に基づき0~1の水;と、式1のケタール付加物式中、R1はC1-6アルキルであり、R2は水素又はC1-3アルキルであり、R3、R4及びR5の各々は独立して水素又はC1-6アルキルであり、R6及びR7は各々独立して水素又はC1-6アルキルであり、aは0~3であり、bは0~1であるとを含む。該除去組成物を調製する方法は、複数の研磨粒子、有機アミン、抗酸化剤、殺生物剤、着色剤、腐食防止剤、助溶剤、消泡剤、染料、酵素、光安定剤、臭気マスキング剤、可塑剤、保存剤、錆止め剤、増粘剤、又はそれらの少なくとも1種を含む組み合わせと前記式1のケタール付加物とを組み合わせる工程を具える。基材の表面上の物質を除去する方法は、除去条件下で、基材の表面上の物質を前記除去組成物と接触させる工程;と、該基材から該物質を少なくとも部分的に分離する工程;とを具える。基材の表面上の物質を除去する方法は、除去条件下で、基材の表面上の物質を前記ケタール付加物と接触させる工程;と、該基材から該物質を少なくとも部分的に分離する工程;とを具え、接触の間0~1重量の水が存在する。上記及び他の実施形態を、後に続く図面及び詳細な説明で更に説明する。本発明者らは、ケトカルボキシエステル、具体的にはレブリン酸エステル、のケタール付加物が表面から物質を剥離又は除去するのに有用な特性の組み合わせを提供することを発見した。このような剥離除去組成物は、塗料剥離、落書き除去、インクの洗浄及び除去、接着剤除去、マスチック除去、フォトレジスト除去、ワックス剥離、アスファルト除去、コンクリート洗浄、フォーム洗浄、モールド洗浄、手指洗浄、樹液/松脂除去、油汚れの洗浄及び除去、部品の脱脂、並びにエンジンの脱脂のための製剤を包含する。ケタール付加物の溶解度を変化させることは、それらを幅広い組成物で、特に、幅広い有機物除去組成物で有用にする。更なる利点は、レブリン酸エステルケタールのような、ある種のケタール付加物を生物原料から得ることができることである。ケトカルボキシエステルケタール類は、本明細書中で時にケタール付加物とも呼ばれ、一般式1式中、R1はC1-6アルキルであり、R2は水素又はC1-3アルキルであり、R3、R4及びR5の各々は独立して水素又はC1-6アルキルであり、R6及びR7は各々独立して水素又はC1-6アルキルであり、aは0~3であり、bは0~1であるを有する。より具体的には、R1がC1-6アルキルであり、R2がメチルであり、R3、R4及びR5の各々が独立して水素又はC1-3アルキルであり、R6が水素又はC1-6アルキルであり、R7が水素であり、aが1~3であり、bが0~1である。更により具体的には、R1がC1-4アルキルであり、R2がメチルであり、R3が水素であり、R6が水素又はC1-3アルキルであり、R7が水素であり、aが1~2であり、bが0である。特定の実施形態では、R1がC1-4アルキルであり、R2がメチルであり、R3が水素であり、R6が水素、メチル又はエチルであり、R7が水素であり、aが2であり、bが0である。より一層具体的には、ケタール付加物が式1a:式中、R1は上で定義した通りであり、具体的にはC1-4アルキル、より具体的にはエチル又はブチルであるを有するレブリン酸エステルの12-プロパンジオール付加物である。式1a中でR1がエチルである場合、エチルレブリネートプロピレングリコールケタールEtLPKが得られる。式1のケタール付加物は、式2の対応するケト酸エステルと式3のポリオールとの酸触媒反応によって得ることができる:式中、R1、R2、R3、R4、R6及びR7の各々とa及びbは上で定義した通りである。反応条件は、例えば、国際公開第09/032905号公報に記載されている。式2及び3の範囲に含まれる化合物の多くが生物起源であり得る。従って、ケタール付加物は、幅広い生物起源の溶剤に対する入り口点を提供する。例えば、セルロースのような様々な炭水化物の熱化学処理によって、レブリン酸を生成する;続く生物起源のアルカノールとのエステル化及びそのレブリン酸エステルとグリセロール又はプロピレングリコールのようなポリヒドロキシ化合物とのケタール化が生物由来溶剤を生成する。高度に有利な特徴では、式1のケタール付加物における特定のR1基、R2基、R3基、R4基、R6基及びR7基並びにa及びbの各々の選択が、ケタール付加物の化学特性及び物理特性を所望の特性の組み合わせ、例えば、可溶化活性及び揮発性を達成するように調整することを可能にする。ただ一つの骨格を用いてこれら特徴の各々を調整する能力は、上記組成物の技術的要求を達成する溶剤の設計においてより大きな柔軟性を提供する。従って、特定の実施形態では、特定のR1基、R2基、R3基、R4基、R6基及びR7基並びにa及びbの各々を選択して、所望の可溶化活性、つまり、溶質を可溶化するケタール付加物の能力を提供する。エステル及びエーテル様官能性の存在は、ケタール付加物と様々な溶質官能基との相互作用を可能にする。ケタール付加物1、具体的には1aは、除去製剤の急速な揮発が該製品の再塗布を必要とする場合に塗料及び落書きの除去に特に望まれ得る低い揮発性のため、更に有利である。揮発性は、沸点、蒸気圧、相対的蒸発速度、引火性、臭気及び揮発性有機化合物VOC含量等の溶剤の幾つかの重要な特性で現れる。溶剤の所望の揮発性プロファイルは用途によってかなり異なり、しばしば相反する検討事項が存在する。例えば、揮発性の高い処理溶剤は、使用後の除去のためのエネルギーが少なくて済むが、多くの場合、高い引火性のため特別な取り扱いも要求する。特定のR1基、R2基、R3基、R4基、R6基及びR7基並びにa及びbの各々の適当な選択は選択された揮発性を更に提供することができる。具体的にはEtLPKが許容できる低揮発性及び低引火性のものである。上述したように、ケタール付加物1、具体的には1aは塗料剥離組成物及び落書き除去組成物で有用である。落書きはしばしば塗料を用いて描かれるため、その2種類の組成物は関連する。しかしながら、ケタール付加物は接着剤、マスチック、インク、フォトレジスト、アスファルト、樹液、グリース、油及びその他の種類のコーティングの除去に有用であることも見出された。ケタール付加物は、それらの用途での使用に対し、可溶化活性、低引火性、長い作業時間、生分解性、非腐食性及び低臭気等の優れた特性の組み合わせを有する。一実施態様では、除去組成物がケタール付加物1、具体的には1aと、除去組成物の総重量に基づき0~1重量の水とのみを含有する。別の実施形態では、除去組成物がケタール付加物1、具体的には1a;と、除去組成物の総重量に基づき0~1重量の水;と、1種以上の追加成分、例えば、下記でより詳細に説明する助溶剤及び/又は他の成分とを含む。例示的な助溶剤としては次のものが挙げられる:脂肪族炭化水素、例えば、C6-30の直鎖、分枝鎖又は環状脂肪族炭化水素、好ましくは室温で液状であり、少なくとも約100°Cの沸点を有するもの、例えば、鉱油流動ワセリン又は流動パラフィンとも呼ばれる、ミネラルスピリットリグロイン又は石油スピリットとも呼ばれる、並びに炭化水素蒸留物の低引火点留分例えば、カルメットスペシャリティパートナーズ社のConosolC-145、ConosolC-170、ConosolC-200、及びConosol215;芳香族炭化水素、例えば、ナフタレン、ベンゼンのC1-8アルキル誘導体、及びナフタレンのC1-8アルキル誘導体、具体的には、トルエン、キシレン、クメン、エチルベンゼン、メシチレン、ジュレン、sec-アミルベンゼン、n-ブチルベンゼン、ナフタレン及びメチルナフタレン;テルペン、例えば、テルペンチン、α-ピネン、β-ピネン及びd-リモネン;スルホキシドのような有機硫黄含有化合物、例えば、ジメチルスルホキシド;塩素化溶剤、例えば、塩化アリル、四塩化炭素、クロロホルム、11-ジクロロエタン、ジクロロエチルエーテル、12-ジクロロエチレン、ジクロロイソプロピルエーテル、塩化エチル、二塩化エチレン、塩化イソプロピル、塩化メチル、ペルクロロエチレン、二塩化プロピレン、112-トリクロロエタン、トリクロロエチレン、123-トリクロロプロペン及び塩化メチレンのような塩素化C1-6脂肪族化合物;アルコール、例えば、アミルアルコール、n-ブタノール、3-ブトキシエチル-2-プロパノール、ベンジルアルコール、ベンジルオキシエタノール、ジエトキシエタノール、ジイソブチルカルビノール、ジメチルへプタノール、エタノール、2-エチルヘキサノール、エチレングリコール、グリセリン、1-ヘキサノール、イソブタノール、イソプロパノール、メタノール、メチルアミルアルコール、2-メチル-1-ブタノール、1-ペンタノール、1-プロパノール、プロピレングリコール及び224-トリメチル-13-ペンタンジオールモノイソブチレートIBTとして市販;グリコールエーテル、例えば、ジエチレングリコールメチルエーテル、ジエチレングリコールモノ-n-ブチルエーテル、ジエチレングリコールモノエチルエーテル、ジエチレングリコールモノヘキシルエーテル、ジエチレングリコールモノメチルエーテル、ジエチレングリコールモノプロピルエーテル、ジエチレングリコールn-ブチルエーテルアセテートアセテートとして市販、ジプロピレングリコールモノブチルエーテルDPnBとして市販、ジプロピレングリコールモノエチルエーテル、ジプロピレングリコールモノプロピルエーテル、ジプロピレングリコールtert-ブチルエーテル、エチレングリコールメチルエーテルアセテート、エチレングリコールモノブチルエーテル、エチレングリコールモノヘキシルエーテル、エチレングリコールモノプロピルエーテル、エチレングリコールn-ブチルエーテルアセテート、エチレングリコールフェニルエーテルEPhとして市販、ヘプタエチレングリコールモノベンジルエーテル、ヘプタエチレングリコールモノフェニルエーテル、ヘキサエチレングリコールモノベンジルエーテル、ヘキサエチレングリコールモノフェニルエーテル、ペンタエチレングリコールモノベンジルエーテル、ペンタエチレングリコールモノフェニルエーテル、プロピレングリコールエチルエーテル、プロピレングリコールメチルエーテルアセテートPMAとして市販、プロピレングリコールモノブチルエーテル、プロピレングリコールモノメチルエーテル、プロピレングリコールモノプロピルエーテル、プロピレングリコールフェニルエーテル、テトラエチレングリコールモノベンジルエーテル、テトラエチレングリコールモノフェニルエーテル、トリエチレングリコールメチルエーテル、トリエチレングリコールモノベンジルエーテル、トリエチレングリコールモノフェニルエーテル、トリプロピレングリコールメチルエーテル及びトリプロピレングリコールn-ブチルエーテル;プロピレングリコールモノフェニルエーテルの水溶性エトキシレート好ましくは、1分子あたり平均少なくとも2個のオキシエチレン部分を含有する;ポリのような水溶性又は水分散性の高分子アミン類;アセトアミドフェノール、NN-ジメチルホルムアミド及びアセトアニリドのようなアミド、並びに1-メチル-2-ピロリドン、N-エチル-2-ピロリドン、N-イソプロピル-2-ピロリドン、N-シクロヘキシル-2-ピロリドン、2-ヒドロキシエチル-2-ピロリドン、N-ジメチルアミノプロピル-2-ピロリドン、ビニルピロリドン及び2-ピロリドンのような環状アミン;2-エタノール、2-アセチル-1-メチルピロール、2-アミノ-2-メチル-1-プロパノールアルカノールアミドのようなアミン例えば、n-ブチルジエタノールアミン、ジエタノールアミン、ジイソプロパノールアミン、ジメチルエタノールアミン、エタノールアミン、イソプロパノールアミン、メチルイソプロパノールアミン、フェニルジエタノールアミン及びトリエタノールアミン、環状アミン例えば、N-メチルピロリドン、N-メチルピロール、モルホリン及びオキサゾリジン、n-ブチルアミノエタノール、ジエチルアミノエタノール、ジグリコールアミン、2-メチルアミノエタノール並びにトリアルキルアミン例えば、トリエチルアミン;イソブチルヘプチルケトン、イソホロン、メチルエチルケトン、メチルイソブチルケトン、ジイソブチルケトン、ジアセトンアルコール、アセトフェノン、メチルn-アミルケトン、シクロヘキサノン及びシクロヘプタノンのようなケトン及び環状ケトン;ジメチルカーボネート、ジエチルカーボネート、ジプロピルカーボネート、ジイソプロピルカーボネート及びジブチルカーボネートのようなジアルキルカーボネート;プロピレンカーボネート及びエチレンカーボネートのような環状カーボネート;モノエステル、例えば、酢酸アミル、酢酸ベンジル、安息香酸ベンジル、酢酸ブチル、酢酸エチル、プロピオン酸エチル、乳酸エチル、酢酸イソブチル、酢酸イソプロピル、プロピオン酸n-ブチル、プロピオン酸n-ペンチル、酢酸n-プロピル、プロピオン酸n-プロピル、乳酸ブチル、C6-14不飽和脂肪酸のメチルエステルのようなC6-22飽和又は不飽和カルボン酸のC1-4アルキルエステル;脂肪酸のグリセロールエステル、例えば、亜麻仁油、ココナッツ油、パーム油、大豆油、綿実油、落花生油、ヒマワリ油、菜種油、ごま油、オリーブ油、コーン油、サフラワー油、パーム核油、ひまし油、ピーナッツ油のような植物油、魚油、ラード、からし油、けし油、テレピン油及びトール油から得られるもの、並びに3-エトキシプロピオン酸エチルエステルEEPとして市販;二塩基エステル、例えば、アジピン酸ジメチル、コハク酸ジメチル、グルタル酸ジメチル、マロン酸ジメチル、アジピン酸ジエチル、コハク酸ジエチル、グルタル酸ジエチル、コハク酸ジブチル、グルタル酸ジブチル並びにインビスタ社からDBE、DBE-3、DBE-4、DBE-5、DBE-6、DBE-9、DBE-IB及びDBE-MEの商標名で市販されている製品;米国特許番号第7179775号に記載されているようなアルコキシル化芳香族アルコール、具体的には、1分子あたり少なくとも1個の芳香環と、一般式-n-R5式中、R1、R2、R3及びR4は各々独立して水素又はメチルであり、R5は水素、C1-6アルキル又はフェニルであり、nは2~10であるの複数個のアルコキシレート単位とを含有し、該アルコキシレート単位が直接又はエーテル酸素結合若しくはオキシメチレン-CHR8O-結合式中、R8は水素又はC1-4アルキルであるを介して芳香環と結合しているアルコキシル化芳香族アルコール。上記助溶剤のいずれか1種以上を含む組み合わせを用いることができる。一実施形態では、助溶剤がNMPである。ケタール付加物と助溶剤との割合は、ケタール付加物、助溶剤及び意図する用途に左右されて幅広く変化する可能性があり、容量で1:99~99:1、具体的には10:90~90:10、より具体的には20:80~80:20、30:70~70:30又は40:60~60:40であり得る。除去組成物を、例えば、塗料除去剤、落書き除去剤、インク除去剤、接着剤除去剤、マスチック除去剤、フォトレジスト除去剤、ワックス除去剤、アスファルト除去剤、コンクリート洗浄剤、フォーム洗浄剤、手指洗浄剤、身体洗浄剤、樹液除去剤、油除去剤又はグリース除去剤として調剤することができる。1つの組成物が2つ以上の用途を有することができ、例えば、1つの組成物を塗料とインク双方の除去剤として、塗料、油及びグリースの除去剤として用いることができる。従って、除去組成物は、除去組成物の機能を助ける他の成分、例えば、研磨粒子、有機アミン促進剤、有機酸促進剤、抗酸化剤、錆止め添加剤、殺生物剤、着色剤、腐食防止剤、助溶剤、消泡剤、染料、酵素、光安定剤、臭気マスキング剤香料等、可塑剤、保存剤、界面活性剤両性、陰イオン性、陽イオン性、非イオン性又は双性等、増粘剤、及びそれらの少なくとも1種を含む組み合わせを含有することができる。1つの添加剤が2つ以上の機能を有してもよいこと、前記機能例えば、助溶剤としてのを有するような添加剤の特徴は該添加剤を別の機能を果たすことから排除しないこと、が理解される。除去組成物の個々の添加剤の濃度は、除去組成物の成分、除去される物質の種類、及び物質の除去が達成される速度に左右されて変化し得る。特定の用途のために最適な濃度は、標準的な実験方法を用いて、また下記で提供するガイドラインを用いて、当業者が容易に決定することができる。特定の実施形態では、除去組成物が、アミド助溶剤、例えばNMP、アミン促進剤、例えばモルホリン、増粘剤、例えばメチルセルロースのようなセルロース増粘剤、及び界面活性剤を含む。別の特定の実施形態では、除去組成物が、スルホキシド助溶剤、例えばジメチルスルホキシド、アミン促進剤、例えばモルホリン、増粘剤、例えばメチルセルロースのようなセルロース増粘剤、及び界面活性剤を含む。有機アミン促進剤は、助溶剤として上で列挙したものを含むことができる。促進剤は、コーティングの有機結合剤を化学的に攻撃する結果コーティングの接着力及び粘着力を弱めることによって、該組成物の性能を促進すると考えられる。例示的なアミン促進剤としては、エタノールアミン、ジエタノールアミン、エチレンジアミンテトラ酢酸、モルホリン、トリエタノールアミン、トリエチルアミン及び2-エタノールが挙げられる。添加剤として用いる場合、アミン促進剤は0.1~20重量、又は1~10重量の量で存在することができるが、これらの量は単に説明的であるにすぎない。例示的な有機酸促進剤としては、C1-22カルボン酸例えば、蟻酸、酢酸、プロピオン酸、オレイン酸、シュウ酸及びヒドロキシ酢酸が挙げられる。添加剤として用いる場合、有機酸促進剤は0.1~20重量、又は1~10重量の量で存在することができるが、これらの量は単に説明的であるにすぎない。特に、組成物が金属容器で提供される場合、又は酸促進剤が存在する場合、腐食防止剤を存在させることができる。腐食防止剤は、例えば、コグニス社からDERIPHAT両性界面活性剤として市販されている二ナトリウムN-ラウリルイミノジプロピオン酸エステルのような、約0.05重量~約2重量、具体的には約0.25重量~約1.0重量の量でアミン官能性を含有する両性界面活性剤のような、油溶性部分と水溶性部分の双方を有する分子とすることができる。他の腐食防止剤としては、脂肪酸とC8~C18脂肪アルカノールアミドのような脂肪アルカノールアミドとのアミン石けんが挙げられ、その例としては、コグニス社から市販されているSTANDAMIDアルカノールアミドが挙げられる。また、このような腐食防止剤は、鉄及び鋼等のような金属表面上のような、洗浄剤組成物中に水が存在するため錆びる又は腐食するであろう表面に対して、使用後の抗腐食効果のために用いることもできる。除去組成物は、有効量の精油、芳香薬品及び香料等のような臭気マスキング剤、例えば、竜涎香、ボルネオール及びそのエステル、カルボン、海狸香、シベット、桂皮アルデヒド、シトラール、クローブ油、ガルバナム、ジャスミン、リモネン、リナロール及びそのエステル、ピネンα類、β類等、ローズマリー油、サンダルウッド、テルピネオール、テルピネン等、ベンズアルデヒド、ベンゾイン、酢酸イソアミルバナナ;プロピオン酸イソブチルラム酒;アントラニル酸エチルグレープ;酢酸ベンジルモモ;ジペンテン、酪酸メチルリンゴ;酪酸エチルパイナップル;酢酸オクチルオレンジ;酢酸n-プロピル洋ナシ;フェニル酢酸エチル蜂蜜;等を含有することもできる。このような臭気マスキング剤の有効量は、当業者により容易に決定され、例えば、除去組成物の約0.25重量~約2.50重量、具体的には約0.4重量~約1.0重量とすることができる。例示的な可塑剤としては、フタル酸エステル、例えば、フタル酸ジブチル、フタル酸ジエチルヘキシル及びフタル酸ジエチル;脂肪族ジエステル、例えば、アジピン酸ジオクチル;テレフタル酸エステル、例えば、テレフタル酸ジオクチル;クエン酸エステル、例えば、クエン酸アセチルトリエチル及びクエン酸アセチルトリ-n-ブチル;PCT出願の国際公開第2010/151558号公報に記載されているようなケタール系可塑剤;又はそれらの少なくとも1種を含む組み合わせが挙げられる。使用する場合、可塑剤は除去組成物の総重量に基づき約0.1~約10重量の量で存在する。多種多様な界面活性剤を用途に応じて利用することができ、それを両性、陰イオン性、陽イオン性、非イオン性又は双性とすることができる。界面活性剤又は界面活性剤の組み合わせは、除去されるコーティングの濡れを改善し、活性成分の浸透を加速するために存在させることができる。加えて、界面活性剤はコーティング除去後の基材の水でのリンス及び水での浄化を促進することができる。例示的な両性界面活性剤としては、式RR’RN→O式中、R、R’及びRの各々は独立して、任意により1個以上のP、O、S又はNヘテロ原子を含有してもよいC1-C24アルキル、アリール又はアリールアルキル基であるを有するアミンオキシド化合物が挙げられる。例示的な両性界面活性剤として、式RR’RNnCO-式中、R、R’及びRの各々は独立して、任意により1個以上のP、O、S又はNヘテロ原子を含有してもよいC1-C24アルキル、アリール又はアリールアルキル基であり、nは約1~約10であるを有するベタイン化合物も挙げられる。これらの少なくとも1種を含む組み合わせを用いてもよい。例示的な陰イオン性界面活性剤としては、C10-14アルキルベンゼンスルホン酸のイソプロピルアミン塩のようなアルキルベンゼンスルホン酸の水溶性塩、並びに/又はC8-14脂肪アルコールスルフェート、アルキルスルフェート、アルキルポリエトキシエーテルスルフェート、パラフィンスルホネート、α-オレフィンスルホネート、α-オレフィンスルホスクシネート、α-スルホカルボン酸塩及びそのエステル、アルキルグリセリルエーテルスルホネート、脂肪酸モノグリセリドスルフェート、脂肪酸モノグリセリドスルホネート、アルキルフェノールポリエトキシエーテルスルフェート、脂肪酸基に約6~約20個の炭素原子を含有しエステル基に約1~約10個の炭素原子を含有するα-スルホネート脂肪酸の水溶性の塩又はエステル等が挙げられる。存在する場合は、陰イオン性界面活性剤は組成物の重量に基づき約0.1~約15重量、約3~約12重量、より好ましくは約5~約10重量の量で組成物中に存在することができる。上記の少なくとも1種を含む組み合わせを用いてもよい。陰イオン性界面活性剤に加えて、又はその代わりに、例えばC3-C6アルコール、グリコール、プロピレングリコールn-ブチルエーテルのようなグリコールエーテル、ピロリドン、グリコールエーテルエステル等といった短鎖界面活性剤を存在させることができる。それらの少なくとも1種を含む組み合わせを用いてもよい。例示的な陽イオン性界面活性剤としては、式RR’RR’NX式中、R、R’、R及びR’の各々は独立して、任意により1個以上のP、O、S又はNヘテロ原子を含有してもよいC1-C24アルキル、アリール又はアリールアルキル基であり、XはF、Cl、Br、I又はアルキルスルフェートであるを有する四級アミン化合物が挙げられる。それらの少なくとも1種を含む組み合わせを用いてもよい。例示的な非イオン性界面活性剤としては、1~約20個のエチレンオキシド基例えば、約9~約20個のエチレンオキシド基を有するアルコールエトキシレート例えば、C6-C24又はC6-C16アルコールエトキシレート、1~約100個のエチレンオキシド基例えば約12~約20個のエチレンオキシド基を有するアルキルフェノールエトキシレート例えば、C6-C24又はC8-C10アルキルフェノールエトキシレート、1~約20個のグリコシド基例えば、約9~約20個のグリコシド基を有するアルキルポリグリコシド例えば、C6-C24又はC6-C20アルキルポリグリコシドが挙げられる。それらの少なくとも1種を含む組み合わせを用いてもよい。一般的な指針として、界面活性剤の量を除去組成物の総重量の約0.1~約20、約0.1~約15又は約2~約15とすることができる。増粘剤を存在させて除去組成物のレオロジー特性を調整することができる。ある程度乾いた塗料の自動車塗料塗装室からの除去は、例えば、一般に塗装室の上にコーティング除去剤を吹き付けることによって行う。コーティング除去剤は、容易に吹き付けられるほど充分希薄でなければならないが、低せん断条件下で迅速に粘性を組み入れて、垂直面へ効率的にくっつけなければならない。コーティング除去剤が塗られる場合はより高粘度の製剤を一般に所望し、一方、コーティングされた基材がタンクに浸されている場合は追加の増粘剤を含有しない低粘度の製剤を典型的に用いる。増粘剤は、コーティングされた基材への塗布後に揮発成分の蒸発速度を低下させることによってコーティング除去剤の効果を増すのにも役立つことができる。組成物における増粘剤の使用は、液だれ又は流れ落ちを付随すること無しに組成物を垂直面上に塗布することを可能にし、れんが又はコンクリートのような多孔質基材への組成物の消散も阻害する。例示的な増粘剤は、市販グレードのBENTOLITE、CLAYTONE及びGELWHITEベントナイト、PERMONスメクタイト、CLOISITEマグネシウムアルミニウムシリケート、LAPONITEシリケート及びGARAMITEシリケート全てサウザンクレイプロダクツ社から市販並びに市販グレードのOPTIGELベントナイト、ヘクトライト、スメクタイト及び他の粘土全てSued-Chemieグループから市販のようなベントナイト、ヘクトライト、スメクタイト及び他のシリケート等の天然又は合成粘土;テトラアルキルアンモニウムベントナイトのような有機粘土化合物のステアレート;カラギーナンガム例えば、GENUVISCOX-906-02、カシアガム、ダイユータンガム例えば、GEOVISXT、KELCO-CRETE80、KELCO-CRETE200及びKOC617、ジェランガム例えば、KELCOGEL、KELCOGELF及びKELCOGELLT100、グアーガム、アラビアゴム、トラガカントゴム、ローカストビーンガム、ウェランガム及びキサンタンガム例えば、KELZAN、KELZANAR、KELZANASX、KELZANASXT、KELZANCC、KELZANHP、KELZANRD、KELZANS、KELZANST、KELZANT、KELTROL、KELTROLT及びKELTROLTF並びにVANZAN及びVANZAND;NOVEGUMC865、NOVEGUMC866及びNOVEGUMG888のような親水コロイド;寒天のようなアルギネート;エチルセルロース、ヒドロキシエチルセルロース、エチルヒドロキシエチルセルロース、メチルセルロース、ヒドロキシプロピルセルロース、ヒドロキシプロピルメチルセルロース、並びに、例えばMETHOCELK15MDGSE、METHOCELK4MDGSE、METHOCEL311、METHOCELF4MPRG及びMETHOCELOS、XDS88985セルロースエーテル、及びKLUCELH、KLUCELM又はKLUCELGとして市販されている他のアルキル又はヒドロキシアルキルセルロースエーテルのようなセルロースエーテル;アクリル酸のホモポリマー又はコポリマー、例えば、ACUSOL801s、ACUSOL810、ACUSOL810A、ACUSOL820、ACUSOL823及びACUSOL830アクリレートポリマーのような結合性若しくは非結合性増粘剤で等の塩で中和されていてもよいもの又はCARBOPOL674、CARBOPOL676、CARBOPOLETD2691、CARBOPOLETD2623、CARBOPOLEZ-3、CARBOPOLEZ-3A、CARBOPOLEZ-4及びCARBOPOLULTREZ21全てノベオン社から市販等の例えば、ポリアルケニルポリエーテルで架橋されていてもよいもの;PEMULEN1622コポリマーノベオン社から市販;ポリエチレングリコール及びメトキシプロピレングリコールのようなポリエチレンオキシド例えば、高分子量ポリエチレンオキシド;ポリビニルアルコール;ポリビニルピロリドン;澱粉;RHEOLATE266等のポリウレタン、及び市販グレードのOPTIFLO結合性増粘剤全てSud-Chemieグループから市販;並びにメチルビニルエーテル/無水マレイン酸コポリマーである。他の可能性がある増粘剤としては、疎水性物質修飾エトキシウレタンHEUR増粘剤、疎水性物質修飾アルカリ可溶性エマルションHESE増粘剤、疎水性物質修飾ヒドロキシエチルセルロースHM-HEC増粘剤、及びHEUR-ASE複合増粘剤が挙げられる。それらの少なくとも1種を含む組み合わせを用いてもよい。増粘剤は除去組成物の総重量に基づき約0.1~約30重量、具体的には約2~約20重量、より具体的には約3~約10重量の量で用いることができる。除去組成物を調製する方法は、ケタール付加物1、具体的には1aといずれかの助溶剤又は他の成分とを組み合わせて除去組成物を形成する工程を具える。ケタール付加物と添加剤とをいずれか適当な順番で組成物中に存在する付加成分、例えば増粘剤及びアミド助溶剤に加えて、除去組成物にこれら添加剤を提供する。助溶剤又は他の成分と共に使用する場合、除去組成物を濃縮物として提供することができる。濃縮物は、作業用の水性除去組成物としての使用のため大抵水で希釈する。一実施形態では、A部分とB部分とを典型的に含む二部濃縮物パッケージを提供することができ、そこでは、各部分が他の部分と反応しそうな成分を含有する、例えば、ケタール及びアミンをA部分に無機塩基をB部分に含有する。あるいは、除去組成物を、除去剤又は洗浄剤組成物に有用な他の形態、例えば、ゲル、ワイプ、エアロゾル等に調剤することができる。フュームドシリカ、有機ガム、ポリマー、コポリマー、パラフィンワックス、ベントナイトクレイ、並びにメチルセルロース及びダウケミカル社からMETHOCELセルロースエーテルとして市販されているヒドロキシプロピルメチルセルロースのようなセルロースエーテルのような有効量のゲル化剤の添加によって、除去組成物をゲル形態に調剤することができる。ワイプは一般に、ゲル又は液状の除去組成物を浸み込ませた天然又は合成の織布片である。エアロゾルとして用いる場合、本分野で既知の噴霧剤を用いて加圧下で除去組成物を調剤する。基材から物質を除去する方法は、除去を達成する条件下、例えば、該物質を溶解する及び/又は浮かせるのに有効な時間、該物質を、ケタール付加物1、具体的には1aを含む組成物と接触させる工程;と、該基材から溶解した及び/又は浮いた該物質を分離する工程とを具える。本明細書中で用いる溶解する溶解したとは、しばしば軟化とも呼ばれ、濯ぎ又は機械的動作によって物質を基材から更に除去することができるような、物質の部分的な溶解を包含する。もちろん、物質を分離することによって除去組成物も少なくとも部分的に除去され得る。除去組成物を、多種多様な物質、一般には有機溶剤によって可溶化又は軟化するものを除去するのに用いることができる。例としては、紙、木材、プラスチック、金属、織物、セラミック、石、皮膚等の全ての種類の基材用であり室内用又は屋外用のインク;接着剤及びシーラント、例えば、シリコーン、ポリウレタン、エポキシ、ポリビニルアセテートエチレンとのコポリマーを含む、フェノール樹脂、アミノ樹脂、シアノアクリレート、ポリエステル、ポリアミド、ゴムスチレン-ブタジエン及び天然又はアクリル系接着剤及びシーラント;マスチック;フォトレジスト;ワックス、例えば、フロアワックス又は蜜蝋;アスファルト;樹液本明細書中では、松脂、ロジン、タール、及び木の樹液のような天然樹脂を含む;フォーム又はモールドに残った残留物質、例えば、アルキド、ポリアセタール、ポリアクリレート、ポリアクリル酸、ポリアミド、ポリカーボネート、ポリエステル、ポリエーテル、ポリエチレン、ポリイミド、ポリスチレン、ポリウレタン、ポリビニル、シリコーン、天然ゴム、合成ゴム等のポリマー、及びポリマー添加剤;グリース、例えば、シリコーングリース及び石油系グリース;機械油等の油;並びに、塗料、上塗り、及び他のコーティング、例えば、アルキドエナメル、アクリル酸エナメル、ポリエステル、ポリウレタン、エポキシ樹脂コーティング、ラテックス塗料、油性塗料、シェラック、フェノール樹脂コーティング、ワニスガム、シリコーンコーティング、ポリビニル、桂皮酸ポリビニル、ポリアミド、ポリイミド、ポリアルキルアクリレート、ポリアルキルメタクリレート、乾性油、ポリビニルアクリレート及びセルロース樹脂のような物質が挙げられる。物質を、天然織布、合成織布、木材、厚紙及びコート紙等の、特に、ワックス又は他の保護物質で処理されている場合は、ガラス、熱硬化性樹脂、熱可塑性樹脂、セラミック、石、石工基材、セメント又はモルタル例えば、アルミニウム合金、亜鉛合金、ステンレス鋼又は亜鉛メッキ鋼等の、除去組成物に対して適度に抵抗性の表面から除去することができる。更に除去組成物をヒトの身体の一部、例えば、手又は毛髪、及び動物に用いることができる。表面を除去組成物と接触させる方法は、幾つかの手段で、例えば、エアロゾル形態又は標準的なスプレーノズルによるような他の吹き付け手段;刷毛塗り;浸漬;コーティング;スクイーズボトル又は刷毛からのようなゲル形態での塗布;等で達成することができるが、少量の液浸及び吹き付けを具体的に挙げることができる。洗浄する表面が容易に接近可能な場は、吹き付けを用いることができる。吹き付け圧力は通常1.3barから8.0barの絶対圧である。衝突する除去組成物の機械力は物質の除去を促進する。他方、洗浄する表面が容易に接近可能で無いくぼみを有する場合、液浸を用いることができる。もちろん、両方の方法を組み合わせて用いる及び/又は当業者に明白なやり方で変更することができる。接触の間又は後に、削り、剥がし、摩擦、拭き取り等のような機械的動作を用いて、接触を増大させる並びに/又は溶解及び/若しくは浮きを助けることができる。表面からの物質の有効な程度の溶解及び/又は浮きを生じるために必要な接触時間は、物質の性質及び厚み、成分濃度等の除去組成物の組成、組成物の温度、及び他の要因に左右されるであろう。幾つかの物質を用いて、ある条件下では、数分例えば、2~3分の接触時間で充分とすることができる。除去組成物を用いるときの使用温度を0~180°C以上、具体的には15~90°C、又は21~55°Cとすることができる。処理は周囲温度で最も好都合に行われるが、コーティング除去剤及び/又は基材を加熱することによって、浮きの時間を所望の通りに短縮してもよい。加熱は、ヒートガンを用いるような局所的な加熱によって、又は電気ヒーター、赤外線ヒーター等を用いるようなより全体的な加熱によって、達成することができる。しかしながら、当業者は最小限の実験によって特定の除去用途に最適な条件を決定できることが理解される。より高い温度は一般に、物質を基材から除去する速度を速める。ケタール付加物及び溶解した物質を基材から分離する工程は、削り、剥がし、摩擦、拭き取り等のような機械的動作か、又は、追加の除去組成物での又は水若しくは水と有機溶剤との水性混合物等の別の溶剤での基材の濯ぎを包含することができる。従って、本明細書中で開示した除去組成物は、塗料除去洗浄及び剥離を含む、落書き除去、インク除去、接着剤除去、マスチック除去、フォトレジスト除去、ワックス除去ワックス剥離を含む、アスファルト除去、コンクリート洗浄、フォーム洗浄、モールド洗浄、手指洗浄、樹液除去、油除去油汚れの洗浄を含む、脱脂部品の脱脂及びエンジンの脱脂を含むのような、多種多様な用途のために調剤することができる。下記の非限定的実施例が本発明の様々な実施形態を更に説明する。[実施例1]本実施例において、エチルレブリネートグリセロールケタールEtLGK、式1中、R1及びR2がメチルであり、aが2であり、bが0であり、R6が水素であり、R7がヒドロキシメチレンである及びEtLPKを特徴付け、様々な既知の溶剤、具体的にはエチレングリコールブチルエーテルEGBE、ジプロピレングリコールメチルエーテルDPM、プロピレングリコールメチルエーテルアセテートPMA、二塩基エステル類DBE、d-リモネンDL及び大豆メチルエステル類SMEと比較した。種々のポリマーを用いた溶解度研究は、ケタール付加物1、具体的には1aの溶媒和化の有効性を示す。これらの実験では、0.5gの樹脂と4.5gの溶剤とを室温で24時間撹拌した後に溶解度観察を行った。溶解度の評点は視覚観察に基づき1完全に溶解性から6効果無しまでとした。表1のデータは、EtLPKが、EtLGKより優れて且つ石油系溶剤であるエチレングリコールブチルエーテルEGBE、ジプロピレングリコールメチルエーテルDPM、プロピレングリコールメチルエーテルアセテートPMA及び二塩基エステル類DBEと同様な性能で、種々の一般的なポリマーを溶解することを示す。EtLGKとEtLPKの双方とも一般的なポリマーを溶解する能力において生物起源の溶剤である大豆メチルエステル類SME及びd-リモネンDLより著しく優れた。EtLGK及びEtLPKの各々の気化熱及びモル体積から、ヒルデブランド溶解度パラメータを決定した。EtLGK及びEtLPKについてヒルデブランド数を決定し表2に示す。EtLGKの高い値は水酸基の存在を反映する。表3は、EtLGK、EtLPK、エタノール、プロピレングリコールメチルエーテルPM及びエチレングリコールブチルエーテルEGBEの引火性を示す。表3は、消費者用及び施設用洗浄製品並びにある種のパーソナルケア製品及び自動車用アフターケア製品における総VOC含量を制限する、カリフォルニア空気資源委員会CARBにより設立された低蒸気圧LVP基準下でのこれらの化合物の状態も示す。表3のデータは、EtLGK及びEtLPKが不燃性であり消費者製品に対するCARBの規制による低蒸気圧免除の基準を満足する充分に高い沸点を有することを示す。エタノール及び一般的なグリコールエーテル類はCARBのLVP免除基準を満足することができない。表4に示すように、EtLPK、EtLGK及びEtLGK-アセテート式1中、R1及びR2がメチルであり、aが2であり、bが0であり、R6が水素であり、R7が-CH2OCCH3であるの揮発性を224-トリメチル-13-ペンタンジオールモノイソブチレートTEXANOL、イーストマン社からTEXANOLの商標で市販に対して試験した。揮発度はオープン型のTGAパン中110°Cで測定した。表4のデータは、EtLGKアセテートがEtLGKよりほんの僅か揮発性TEXANOLに対する比揮発性が0.20であり、一方EtLPKはテキサノールより揮発性TEXANOLに対する比揮発性が1.5であることを示す。[実施例2]EtLGK及びEtLPKを落書き除去製剤におけるDBEの代替品として試験した。マサチューセッツ大学ローエルのTURI研究室によって、落書きを除去する能力について未希釈溶剤を比較した。各試験では、一組のステンレス鋼及び木材の試験片を、手持ち綿球を用いてDayetekDayeBlack速乾リトグラフインクでコーティングした;第二組のステンレス鋼及び木材の試験片を、バーンズグループ社のBowmanDistributionIndustrialFinishGlossBlackスプレー塗料No24700でコーティングした。塗布したインク/塗料の乾燥のため、コーティングした試験片を数時間放置した。第一の試験では、3個の試験片をガードナーStraightLineWashabilityユニットに置いた。キンバリークラークWypal補強ペーパータオルを洗浄ソリに取り付けて5~7スプレーの除去組成物に浸した。各試験片に同じ洗浄除去溶剤EtLGK、EtLPK、EtLGKとEtLPKの50:50ブレンド、及びDBEを7~10回吹き付けた。洗浄ユニットを20サイクル稼働させた約33秒。洗浄の最後で、視覚観察を行い、洗浄溶剤の各々について試験片を最良から最悪までランク付けした。結果を表5に示す。スプレー塗料は、30秒の手動洗浄を用いて、2種の汚染物質のうち、より容易に除去された。ステンレス鋼からのインクの除去について、両方のケタール溶剤は高位にランク付けされた。インクの除去について、両方の表面に対し、EtLPKは四種の溶剤の中で最も効果的であるとランク付けされた。可視試験によると、EtLPKが特にインクの除去に効果的であった。第二の試験では、試験片を重量測定で判定したこと―試験片を洗浄の前に秤量して最初の重量を測定し、次いで洗浄後に再度秤量したこと―を除いて、第一の実験と同じ手順を用いた。表6は、EtLGK、EtLPK、EtLGKとEtLPKの50:50ブレンド及びDBEを用いた各試験片について、加えた汚れの量、残存量及び効率を示す。重量分析は、最後の汚れの無い重量の重量増加のため、木材試験片の両方の汚れについて結論できなかった;従って、ステンレス鋼の結果のみを表6に示す。インクについてはDBEが最高値の除去率を与え、一方EtLPKが塗料の除去について最高値を与えたが、両方の場合で標準偏差が充分に大きく、確かな結論は困難であった。第三の試験を、試験片が完全に洗浄されるまでか又は表面から更なる汚染物質が除去されなくなったときまで少なくとも40サイクルの後にペータータオルの状態を見ることによって決定した洗浄ユニットを稼働させたことを除いて、上記と同じ手順によって行った;総サイクル数を記録した。各溶剤についてのサイクル数を表7に示す。この場合、EtLPKはステンレス鋼からのインク及び塗料の双方の洗浄に対して最小の総サイクル数を必要とした。DBEは木材に対して最高に機能したが、どの製品も木材表面から塗料の全てを除去しなかった―インク及び塗料は両方とも木材の木目に目で見える痕跡を残した。全体的に、EtLPK及びDBEは終点に達するのに同様なサイクル数を要求した。[実施例3]EtLPKを表8に示すNMP系塗料剥離剤Aに調剤した。表8の塗料剥離製剤Aを、NMP、二塩基エステル類及びエタノールアミンを含有する具体的な量は不明市販製品BのZinsserMagicStripCitrus-ActionGelと比較した。これら塗料剥離製剤を、ASTMD6189に記載されたプロトコルを用いてアクリルコーティング、アルキドコーティング及びポリウレタンコーティングに対して試験した。試験結果を表9に示す。表9のデータは、ほとんど全ての場合において、本発明の剥離製剤Aが比較例の市販製品Bより優れていることを示す。[実施例4]表10に示すように、EtLPKを塗料剥離製剤におけるDBE及び大豆メチルエステルのパウンドフォーパウンド代替品として調剤して、異なる成分及びレベルの妨害作用を取り除いた。Mecellose9860に代わる増粘剤としてMethocell311を用いた。結果を表11に示す。EtLPKは一般的に調剤された塗料剥離系において大豆メチルエステルよりも良好な性能を示す。EtLPKのDBEに対する比較は、ある場合では上回る結果を、ある場合では同等の結果を、2つの場合では劣った結果を示した。[実施例5]黒色紫外線硬化性印刷インクKolocureシリーズ7500SuperDenseBlackUV硬化性印刷インクをアルミニウムミル仕上げの下塗り鋼Q-パネルアセトン及びペーパータオルで清浄にした上に1ミル0.025mmの引き延ばし棒で塗布して、LoctiteZeta7401UVチャンバー内にて400Wのハロゲン化金属電球で10分間硬化させた。そのアルミニウムパネルに比較例の溶剤製品Soy-Sol2300及びEtLPKを刷毛で2インチ51mmの縞状に塗布した。2.5時間後、EtLPKは2インチ51mmのプラスチックペティナイフでコーティングを容易に除去し、一方Soy-Solは接触面積の10にわたるコーティングのみを除去した。同じ試験を鋼で被覆したパネルについて繰り返した。5時間後、EtLPKは接触面積の50のコーティングを除去し、一方Soy-Solは接触面積の0のコーティングを除去した。[実施例6]1.33グラムの未硬化黒色印刷インクLancerグループ社のExcaliburDirectPrint500Black、加熱硬化製剤の試料を3個の別々の20mLシンチレーションバイアル中に入れた。10グラムのEtLPK、DBE又はSoy-Sol2300溶剤組成物をそれぞれ個々のバイアルに加えた。バイアルに蓋をして溶解するまで機械的に振盪させた。全ての溶液が濁った黒色に変わった。EtLPKは60分以内に試料を完全に溶解したが、60分間の混合時間で、Soy-Sol2300を含有するバイアル中には10の試料が残り、DBEを含有するバイアル中には50が残った。[実施例7]EtLPK、d-リモネン、及びSteposolSB-W大豆メチルエステルを、紫外線硬化インクを除去する能力で比較した。引き延ばし棒を用いて標準的なビニルフロアタイルにKolorcure7500SuperDenseBlackUV硬化性印刷インクを1ミル1.02mmの湿った被膜として塗布した。この被膜をLoctiteZeta7401中にてUV光で3分間硬化させた。16ozの丸頭ハンマーの丸い側に貼り付けたチーズクロスに溶剤を浸み込ませた。このハンマーをモーターに取り付けて、ハンマーを3インチ7.62cmの行程で前後に動かした。黒色インクを除去して白いタイルが見えるまで、往復摩擦行程の総数を数えた。結果を表12に示す。結果は、UVインクの除去においてEtLPKが他の溶剤及びコントロールの水に対して有利であることを示す。[実施例8]コーキング材LoctitePolyseamsealAllPurposeAdhesiveCaulkを4インチ×1インチ10.16cm×2.54cmの鋼板に、ラテックス手袋を用いて接着剤を鋼板上にて手動で拭き、24時間室温で硬化させることによって施した。次いで、コーティングした鋼板を90重量のEtLPKと10重量のTomadol25-9界面活性剤との溶液中に、280rpmで回転させた撹拌棒を用いた一定の撹拌下で浸漬させた。コーティングした鋼板は、撹拌溶液に1、2、4及び8時間浸漬させた。各間隔で、各溶液から1枚の板を取り出して布で拭き、下記の表に記載するように、どのくらいの接着剤が除去されたかを見た。45のd-リモネン/45のSteposolSB-W/10のTomadol25-9を用いた比較例も行った。結果を表13に示す。結果は、EtLPKが接着コーキング材について全ての時間間隔でd-リモネン/大豆メチルエステル/Tomadol溶液よりも良好に機能したことを示す。d-リモネン/大豆メチルエステルでの8時間浸漬後の最終被膜は、軟化も層間剥離の兆候も示さなかった。[実施例9]接着剤LiquidNailsSmallProjectRepairAdhesiveを4インチ×1インチ10.16cm×2.54cmの鋼板に、ラテックス手袋を用いて接着剤を鋼板上にて手動で拭き、24時間室温で硬化させることによって施した。次いで、コーティングした鋼板を90重量のEtLPKと10重量のTomadol25-9界面活性剤との溶液中に、280rpmで回転させた撹拌棒を用いた一定の撹拌下で浸漬させた。コーティングした鋼板は撹拌溶液中に1、2、4及び8時間浸漬させた。各間隔で、各溶液から1枚の板を取り出して布で拭き、下記の表に記載するように、どのくらいの接着剤が除去されたかを見た。45のd-リモネン/45のSteposolSB-W/10のTomadol25-9を用いた比較例も行った。結果を表14に示す。EtLPKは接着剤について全ての時間間隔でd-リモネン/大豆メチルエステル/Tomadol溶液よりも良好に機能した。d-リモネン/大豆メチルエステルでの8時間浸漬後の最終被膜は、極僅かな層間剥離の兆候を示したが、削った場合ですら、金属基材から除去するのが依然難しかった。[実施例10]LoctiteのPowerGrab万能構造用接着剤を4インチ×1インチ10.16cm×2.54cmの鋼板に、ラテックス手袋を用いて接着剤を鋼板上にて手動で拭き、24時間室温で硬化させることによって施した。次いで、コーティングした鋼板を90重量のEtLPKと10重量のTomadol25-9界面活性剤との溶液中に、280rpmで回転させた撹拌棒を用いた一定の撹拌下で浸漬させた。コーティングした鋼板は撹拌溶液中に1、2、4及び8時間浸漬させた。各間隔で、各溶液から1枚の板を取り出して布で拭き、下記の表に記載するように、どのくらいの接着剤が除去されたかを見た。45のd-リモネン/45のSteposolSB-W/10のTomadol25-9を用いた比較例も行った。結果を表15に示す。EtLPK/Tomadol溶液はd-リモネン/大豆メチルエステル/Tomadol溶液と同様に機能した。両方の場合で、接着剤は削り落としに充分な程軟化したがタオルでの拭き取りでは落ちなかった。[実施例11]EtLPKとStepsolSB-Wを、ワックスコーティングを除去する能力で比較した。ワックスLundmarkWax社のAll-Waxフロアワックスを顔料SidRichardson黒色顔料SR-630と混合し、砂を用いて磨り潰して、黒色顔料を分散させた。着色したワックス溶液を引き延ばし棒で標準的なビニルフロアタイルに1、2及び3ミル0.025、0.55及び0.76mmの湿った被膜として塗布し、一晩乾燥させた。次いで16oz0.45kgの丸頭ハンマーの丸い側に貼り付けたチーズクロスに溶剤を浸み込ませた。このハンマーをモーターに取り付けて、ハンマーを3インチ7.6cmの行程で前後に動かした。黒色ワックスを除去して白いタイルが見えるまで、往復摩擦行程の総数を数えた。結果を表16に示す。関連した実施例では、ワックスSCJohnsonペーストワックスを顔料SidRichardson黒色顔料SR-630とバイアル中で舌圧子を用いて手で混合することによって混ぜた。着色したワックス溶液を、タオルを用いてタイルに均一な厚さで塗布し、一晩乾燥させた。16oz0.45kgの丸頭ハンマーの丸い側に貼り付けたチーズクロスに溶剤を浸み込ませた。このハンマーをモーターに取り付けて、ハンマーを3インチ7.6cmの行程で前後に動かした。黒色ワックスを除去して白いタイルが見えるまで、往復摩擦行程の総数を数えた。結果を表17に示す。表16及び17の結果は、EtLPKがワックスの除去に有効であることを示す。[実施例12]EtLPK、d-リモネン、及びSteposolSB-W大豆メチルエステルを用いて、パインタールピッチの除去を行った。JasTownsendandSon社から購入したパインタールピッチを85°Cまで加熱することにより融解させ、次いでスポンジブラシでガラスのスライドに塗布した。得られたコーティングスライドを一晩冷却した後、実験溶剤を含有するビーカー中に入れた。このスライドを90分及び180分で取り出して、拭き取りの有り無しでの合計除去量により、ピッチの除去について評価した。結果を表18に示す。LPKは180分後拭き取り有りでピッチを除去した。[実施例13]アスファルトシーラーSealbest100アスファルトシーラーを4インチ×1インチ10.16cm×2.54cmの板に、該シーラー中に該板を浸漬させ70°Cで2時間硬化させることによって施した。次いで、コーティングした板を90重量のEtLPKと10重量のTomadol25-9界面活性剤との溶液中に、280rpmで回転させた撹拌棒を用いた一定の撹拌下で浸漬させた。コーティングした板は撹拌溶液中に1、2、4及び8時間浸漬させた。各間隔で、各溶液から1枚の板を取り出して布で拭き、どのくらいの接着剤が除去されたかを見た。結果を表19に示す。EtLPK-Tomadol25-9溶液は8時間後ほぼ全てのアスファルトを除去した。[実施例14]EtLPK及びEtLGKを子供のプラスチック玩具からラベルを除去する能力について評価した。はがれ落ちる分のラベルを剥がすことによって、まずラベルを除去した。次いで、ラベルの残存する接着剤及び紙を有する領域を該ケタールに1分間浸した;次いで、その領域をタオルで拭き取り、性能を評価した。視覚観察は、EtLPKを溶剤として用いた場合、ラベル残留物を容易に且つ完全に除去したことを示した。多少黄色の着色が布きれにとれたが、プラスチック玩具に損傷はなかった。対照的に、視覚観察は、EtLGKを除去組成物として用いた場合、紙を除去したが接着剤残留物を除去しなかったことを示した。[実施例15]下記の表は、示した様々な用途用製剤の予測的実施例を示す。量は、製剤の総重量に基づく重量wtである。本明細書中で用いる専門用語は、特定の実施形態を説明する目的のためのみのものであり、限定することを意図しない。文脈上他に明確な指示がない限り、本明細書中で用いる単数形a、an及びtheは複数形までも含むことを意図する。更に、含む又は包含するcomprises及び/若しくはcomprising又はincludes及び/若しくはincludingという用語が明細書中で用いられる場合、所定の特徴、領域、整数、工程、操作、元素、及び/又は成分の存在を明示するが、1以上の他の特徴、領域、整数、工程、操作、元素、成分、及び/若しくはそれらの群の存在又は追加を排除しない。同一の成分又は特性を対象とする全ての範囲の端点は、端点を含み、また独立に組み合わせられる。特に定義しない限り、本明細書中で用いる全ての用語技術的用語及び科学的用語を含むは、本発明が属する分野の当業者によって一般に理解されるのと同じ意味を有する。塗料という用語は、例えば、ラッカー、電着塗料、シェラック、上塗り、下塗り、色塗り等としても知られるあらゆる保護外部コーティングをも含む。除去剤という用語は、洗浄、部分洗浄及び剥離する組成物を含み、除去とは洗浄、部分洗浄及び剥離を含む。上述の方法によって作られた化合物は、ある実施形態では、1種以上の異性体を有する。異性体が存在できる場合、本発明は、立体異性体、配座異性体、及びシス、トランス異性体等のそれらの異性体;それらの単離した異性体;並びにそれらの混合物を形成する方法を具体化することを理解すべきである。化合物は標準的命名法を用いて記載する。例えば、示されたいずれの基によっても置換されていない位置は、示された通りの結合によって、又は水素原子によって満たされた価数を有することが理解される。2個の文字又は記号の間にないダッシュ-は、置換基に対する結合点を示すのに用いられる。例えば、-CHOはカルボニル基の炭素によって結合する。アルキル基は直鎖であっても分枝であってもよい。明細書の全体を通して、様々な二価基に対する言及がなされている。このような基は、同様に名付けられている一価基と同じであり、典型的にはエンという接尾辞で示される。例えば、C1-C6アルキレン基はC1-C6アルキル基と同じ構造を有する二価連結基である。全ての引用した特許、特許出願及び他の参考文献の全体を参照により本明細書中に援用する。上記の様々な実施形態は、説明のためにのみ提示し、本明細書に添付する特許請求の範囲を限定するものと解釈すべきでない。本発明は、開示した又は列挙した要素のいずれかを適切に含むか、それからなるか、又はそれを実質的に含むことができる。従って、本明細書中で説明的に開示した本発明は、本明細書で具体的に開示しない要素無しで適切に実施することができる。本明細書中に説明し記載した例示的実施形態及び用途に従うことなく、且つ特許請求の範囲の真の精神及び範囲から逸脱することなく、様々な改良及び変更を行い得ることが理解されるであろう。